(57)【要約】有利に透明な、場合により既に保護層で被覆された基板を有し、この基板の表面上に光により書き込み可能な情報層、場合により保護層、場合により接着層及び最後にカバー層が設けられていて、青色光、有利にレーザー光で書き込み及び読み出すことができ、前記の情報層は吸光性化合物を含有する光学データ記録媒体において、吸光性化合物として、熱により環化する少なくとも１種の色素を使用することを特徴とする、光学データ記録媒体。
2004525801.tif 000002
【特許請求の範囲】
【請求項１】
有利に透明な、場合により既に保護層で被覆された基板を有し、この基板の表面上に光により書き込み可能な情報層、場合により保護層、場合により接着層、最後にカバー層が設けられていて、青色光、有利にレーザー光により書き込み及び読み出すことができ、前記の情報層は吸光性化合物を含有する光学データ記録媒体において、この吸光性化合物が、書き込み時に熱的に環化して５員、６員又は７員環を形成する化学配置を有していることを特徴とする、光学データ記録媒体。
【請求項２】
吸光性化合物が次の式（Ｉ）又は（ＩＩ）
【化１】
2004525801.tif 000022
又は
【化２】
2004525801.tif 000023
［式中、
Ｘ１はＮＲ１、Ｏ又はＳを表し、
Ｘ２はＣＲ２又はＮを表し、
Ｘ３はＣＲ３又はＮを表し、
Ｘ４はＣＲ４又はＮを表し、
Ｘ５はＣＲ５又はＮを表し、その際、列Ｘ２−Ｘ３−Ｘ４−Ｘ５中には２つのＮ原子は隣り合わない、
Ｘ６はＣＲ６Ｒ７Ｒ８、ＣＲ９＝Ｏ、ＣＲ１０＝Ｓ、ＣＲ１１＝ＮＲ１２又はＣ≡Ｎを表し、
Ｘ７はＣＲ１３Ｒ１４又はＣ＝Ｒ１５を表し、
Ｘ８はＯ、ＮＲ１６、ＣＲ１７Ｒ１８又はＣ＝Ｒ１９を表し、
Ｘ９はＯ、ＮＲ２０、ＣＲ２１Ｒ２２又はＣ＝Ｒ２３を表し、その際、Ｘ８がＯを表す場合、Ｘ９はＯを表さない、
ｎ、ｍは相互に無関係に０又は１を表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ２は、水素、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか、又はＲ１と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の有利に電子供与体の基により置換されていてもよく、
Ｒ３は水素、Ｃ１〜Ｃ６−アルキル、Ｃ１〜Ｃ６−アルケニル、Ｃ６〜Ｃ１０−アリール、Ｃ７〜Ｃ１５−アラリール、ヘタリール、Ｃ１〜Ｃ６−アルコキシカルボニル、ホルミル、シアノ、ニトロ、ハロゲンを表すか又はＲ２と一緒になって５員又は６員の芳香族又は部分的に水素化した環の一部を表し、この環は１〜４個のヘテロ原子又はカルボニル基を含有することができかつ／又はベンゼン縮合又はナフタレン縮合していてもよくかつ／又はこの環は非イオン性の基により置換されていてもよく、
Ｒ４は水素、アミノ、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、Ｃ１〜Ｃ６−チオアルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか又はＲ３と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の、有利に電子供与体の基により置換されていてもよく、
Ｒ５は水素又は電子受容体を表し、特にシアノ、ニトロ、−（Ｃ＝Ｒ２４）Ｒ２５、カチオン性の基、例えばアンモニウム又はピリジニウムを表すか、又はＲ４と一緒になって５員又は６員の芳香族又は部分的に水素化された環の一部を表し、この環は４個までヘテロ原子又はカルボニル基を含有していてもよくかつ／又はベンゼン縮合又はナフタレン縮合されていてもよくかつ／又は非イオン性の基により置換されていてもよく、
Ｒ６は水素、ブロモ、クロロ、メトキシ又はエトキシを表し、
Ｒ７は水素、ブロモ、クロロ又は、Ｒ６がメトキシを表す場合にはメトキシを表し、又はＲ６がエトキシを表す場合にはエトキシを表し、
Ｒ８はブロモ、クロロ、ヨード、シアノ、トシレート、トリフレート、Ｃ１〜Ｃ６−アルカノイルオキシ、Ｃ１〜Ｃ６−アルキルチオを表すか、又はＲ７がメトキシを表す場合にはメトキシを表し、Ｒ７がエトキシを表す場合にはエトキシを表し、
Ｒ９、Ｒ１０及びＲ１１は相互に無関係に、Ｃ１〜Ｃ６−アルコキシ、クロロ、ブロモ、ヨード、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノを表すか、又はこれらの基の１つがＲ５と一緒になって５員又は６員の芳香族又は部分的に水素化された環を表し、この環はカルボニル基又は１〜４個のヘテロ原子を含有していてもよくかつ／又はベンゼン縮合又はナフタレン縮合されていてもよくかつ／又は非イオン性の基により置換されていてもよく、
Ｒ１２は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１３、Ｒ１４、Ｒ１７、Ｒ２１及びＲ２２は相互に無関係に、水素、Ｃ１〜Ｃ３−アルキル、フルオロ、クロロ又はブロモを表し、
Ｒ１５はＯ、Ｓ、＝ＮＲ２６又はＣＲ２７Ｒ２８を表し、
Ｒ１６及びＲ２０は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１９はＯ、Ｓ、＝ＮＲ２９又はＣＲ３０Ｒ３１を表し、
Ｒ２３はＯ、Ｓ、＝ＮＲ３２又はＣＲ３３Ｒ３４を表し、
Ｒ２４はＯ、Ｓ又はＮＲ３５を表し、
Ｒ２５はブロモ、アミノ、Ｎ−Ｃ１〜Ｃ６−アルキルアミノ、ジ−Ｎ−Ｃ１〜Ｃ６−アルキルアミノ、Ｎ−Ｃ１〜Ｃ６−アルキル−Ｎ−Ｃ６〜Ｃ１０−アリールアミノ、Ｃ１〜Ｃ６−アルカノイルオキシ、Ｃ６〜Ｃ１０−アリールオキシ、Ｃ１〜Ｃ６−アルキル、Ｃ１〜Ｃ６−アルコキシ、Ｃ１〜Ｃ６−アルキルチオを表すか又はＸ６と一緒になって５員又は６員環の一部を表し、
Ｒ２６、Ｒ２９、Ｒ３２及びＲ３５は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、及びＲ２７、Ｒ２８、Ｒ３０、Ｒ３１、Ｒ３３及びＲ３４は相互に無関係に、水素、Ｃ１〜Ｃ６−アルキル、Ｃ１〜Ｃ６アルケニル、Ｃ４〜Ｃ７−シクロアルキル、Ｃ７〜Ｃ１５−アラルキル、アリール又はヘタリールを表し、その際、ヘタリール基は３個までのヘテロ原子を含有することができ、かつアリール基もしくはヘタリール基は３個までの非イオン性の基により置換されていてもよい］を表す、請求項１記載の光学記録媒体。
【請求項３】
吸光性化合物として次の式（ＩＩＩ）
【化３】
2004525801.tif 000024
［式中、
Ｒ４５は水素、ブロモ、クロロ、Ｃ１〜Ｃ４−アルキル、Ｃ１〜Ｃ４−アルコキシ、シアノ、Ｃ１〜Ｃ４−アルコキシカルボニル、モノ−又はジ−Ｃ１〜Ｃ４−アルキルアミノを表し、
Ｒ４６、Ｒ４７、Ｒ４８及びＲ４９は相互に無関係に、水素、メチル、エチル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノを表し、
Ｒ５０は水素、メチル、シアノ、Ｃ１〜Ｃ６−アルコキシカルボニル、ホルミル、ブロモ、クロロを表し、
Ｒ５１は水素、メチル、ブロモ、アミノ、Ｎ−メチルアミノ、ジメチルアミノ、メトキシ、エトキシ、−Ｓ−ＣＨ３を表し、
Ｒ５２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニル、Ｃ１〜Ｃ６−アルカノイルオキシカルボニル又は−ＣＨ２−Ｏ−ＳＯ２−ｐ−Ｃ６Ｈ４−ＣＨ３を表す］の化合物を使用する、請求項１又は２記載の光学記録媒体。
【請求項４】
吸光性化合物として次の式（ＩＶ）
【化４】
2004525801.tif 000025
［式中、
Ｒ６６は水素、ブロモ、クロロ、Ｃ１〜Ｃ４−アルキル、Ｃ１〜Ｃ６−アルコキシ、シアノ、Ｃ１〜Ｃ４−アルコキシカルボニル、モノ−又はジ−Ｃ１〜Ｃ４−アルキルアミノを表し、
Ｒ６７は水素、Ｃ１〜Ｃ６−アルキル、Ｃ１〜Ｃ６−アルケニル、Ｃ６〜Ｃ１０−アリール、Ｃ７〜Ｃ１５−アラリール、ヘタリール、Ｃ１〜Ｃ６−アルコキシカルボニル、ホルミル、シアノ、ニトロ、ハロゲンを表すか又はＲ６６と一緒になって５員又は６員の芳香族又は部分的に水素化した環の一部を表し、この環は１〜４個のヘテロ原子を含有することができかつ／又はベンゼン縮合又はナフタレン縮合していてもよくかつ／又はこの環は非イオン性の基により置換されていてもよく、
Ｒ６８、Ｒ６９、Ｒ７０及びＲ７１は相互に無関係に、水素、メチル、エチル、イソプロピル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノ、Ｃ1〜Ｃ4−アルカノイルオキシを表すか、又は２つの隣接する基はブタジエン架橋を形成し、
Ｒ７０は付加的に１，２，３−トリアゾル−２−イルを表すことができ、これは４，５−位にベンゼン縮合又はナフタレン縮合されていてもよく、
Ｒ７２はＯ、ＮＨ、Ｎ−Ｃ１〜Ｎ−Ｃ３−アルキルを表し、
Ｒ７３はＯ、Ｎ−Ｃ１〜Ｎ−Ｃ６−アルキル、Ｎ−Ｃ６〜Ｃ１０−アリールを表し、
Ｘ６はシアノ、−ＣＨ２−Ｏ−ＳＯ２−ｐ−Ｃ６Ｈ４−ＣＨ３、−ＣＨ２−Ｏ−ＳＯ２−ＣＦ３、Ｃ１〜Ｃ６−アルコキシカルボニル、Ｃ６〜Ｃ１０−アリールオキシカルボニル、Ｃ１〜Ｃ６−アルカノイルオキシカルボニルを表し、及び
Ｒ７５は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよい］の化合物を使用する、請求項１又は２記載の光学記録媒体。
【請求項５】
吸光性化合物として次の式（Ｖ）
【化５】
2004525801.tif 000026
［式中、
Ｘ１はＮＲ１、Ｏ又はＳを表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ８５、Ｒ８６、Ｒ８７、Ｒ８８は相互に無関係に、水素、メチル、エチル、イソプロピル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノ、Ｃ１〜Ｃ４−アルカノイルオキシを表すか、又は２つの隣接する基はブタジエン架橋を形成し、
Ｒ８７は付加的に１，２，３−トリアゾル−２−イルを表すことができ、これは４，５−位にベンゼン縮合又はナフタレン縮合されていてもよく、
Ｒ８９はＯ、ＮＨ、Ｎ−Ｃ１〜Ｎ−Ｃ３−アルキル
Ｒ９０はＯ、Ｎ−Ｃ１〜Ｃ６−アルキル又はＮ−Ｃ６〜Ｃ１０−アリールを表し、
Ｒ９１は水素、シアノ又は（Ｃ＝Ｒ９３）Ｒ９４を表し、
Ｘ６はＣＲ９８Ｒ９９Ｒ１００、ＣＲ１０１＝Ｏ、ＣＲ１０２＝Ｓ、ＣＲ１０３＝ＮＲ１０４又Ｃ≡Ｎは表し、
Ｒ９３はＯ、Ｓ又は＝ＮＲ９５を表し、
Ｒ９４はＣ１〜Ｃ６−アルコキシ、Ｃ１〜Ｃ６−アルキル、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノ、アミノ、Ｎ−Ｃ１〜Ｃ６−アルキルアミノ、ジ−Ｎ−Ｃ１〜Ｃ６−アルキルアミノ、Ｎ−Ｃ１〜Ｃ６−アルキル−Ｎ−Ｃ６〜Ｃ１０−アリールアミノを表し、
Ｒ９５は水素、Ｃ１〜Ｃ６−アルキル、Ｃ１〜Ｃ６−アルケニル、Ｃ４〜Ｃ７−シクロアルキル、Ｃ７〜Ｃ１５−アラルキル、Ｃ１〜Ｃ６−アルコキシカルボニル、アリールを表し、
Ｒ９８は水素、ブロモ、クロロ、メトキシ又はエトキシを表し、
Ｒ９９は水素、ブロモ、クロロ又は、Ｒ９８がメトキシを表す場合にはメトキシを表し、又はＲ９８がエトキシを表す場合にはエトキシを表し、
Ｒ１００はブロモ、クロロ、ヨード、シアノ、トシレート、トリフレート、Ｃ１〜Ｃ６−アルカノイルオキシ、Ｃ１〜Ｃ６−アルキルチオのような脱離基を表すか又はＲ９９がメトキシを表す場合にはメトキシを表し、Ｒ９９がエトキシを表す場合にはエトキシを表し、
Ｒ１０１、Ｒ１０２及びＲ１０３はＣ１〜Ｃ６−アルコキシ、クロロ、ブロモ、ヨード、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノを表し、
Ｒ１０４は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよい］の化合物を使用する、請求項１又は２記載の光学記録媒体。
【請求項６】
吸光性化合物として次の式（ＶＩ）
【化６】
2004525801.tif 000027
［式中、
Ｘ１はＮＲ１を表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１１１は水素、メチル、ブロモ、アミノ、Ｎ−メチルアミノ、ジメチルアミノ、メトキシ、エトキシ、−Ｓ−ＣＨ３を表し、
Ｒ１１２はシアノ、Ｃ１〜Ｃ６−アルコキシカルボニル、Ｃ６〜Ｃ１０−アリールオキシカルボニル、Ｃ１〜Ｃ６−アルカノイルオキシカルボニル、モノ−又はジ−Ｃ１〜Ｃ６−アルキルアミノカルボン酸アミド、モノ−又はジアリールアミノカルボン酸アミド、カルボン酸アミドを表し、
環Ａは５〜９員の部分的に不飽和の、芳香族又は準芳香族の環を表し、この環は１〜４個のヘテロ原子又はカルボニル基を含有することができかつ／又はベンゼン縮合又はナフタレン縮合されていてもよくかつ／又は非イオン性の基により置換されていてもよく、及びＸ６はシアノ、Ｃ１〜Ｃ６−アルコキシカルボニル、Ｃ６〜Ｃ１０−アリールオキシカルボニル又はＣ１〜Ｃ６−アルカノイルオキシカルボニルを表す］の化合物を使用する、請求項１又は２記載の光学記録媒体。
【請求項７】
３５０〜４６０ｎｍの範囲内に吸収極大λｍａｘを有し、熱により環化して５員、６員又は７員環になる化学配置を有する吸光性化合物の、ライトワンス型光学データ記録媒体の情報層中での使用。
【請求項８】
青色レーザ光で書き込み及び読み出しするライトワンス型光学データ記録媒体の情報層中の熱により環化する色素の、請求項７記載の使用。
【請求項９】
有利に透明な、場合により既に１つの反射層で被覆された基板を、場合により適当な結合剤及び添加剤及び場合により適当な溶剤と組み合わせた熱的に環化する色素で被覆し、場合により反射層、他の中間層及び場合により保護層又は他の基板又はカバー層を設けることを特徴とする、請求項１記載の光学データ記録媒体の製造方法。
【請求項１０】
青色光、特に青色レーザー光で書き込まれた、請求項１記載の光学データ記録媒体。
【請求項１１】
次の式（ＩＩＩ）
【化７】
2004525801.tif 000028
［式中、
Ｒ４５は水素、ブロモ、クロロ、Ｃ１〜Ｃ４−アルキル、Ｃ１〜Ｃ４−アルコキシ、シアノ、Ｃ１〜Ｃ４−アルコキシカルボニル、モノ−又はジ−Ｃ１〜Ｃ４−アルキルアミノを表し、
Ｒ４６、Ｒ４７、Ｒ４８及びＲ４９は相互に無関係に、水素、メチル、エチル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノを表し、
Ｒ５０は水素、メチル、シアノ、Ｃ１〜Ｃ６−アルコキシカルボニル、ホルミル、ブロモ、クロロを表し、
Ｒ５１は水素、メチル、ブロモ、アミノ、Ｎ−メチルアミノ、ジメチルアミノ、メトキシ、エトキシ、−Ｓ−ＣＨ３を表し、
Ｒ５２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニル、Ｃ１〜Ｃ６−アルカノイルオキシカルボニル又は−ＣＨ２−Ｏ−ＳＯ２−ｐ−Ｃ６Ｈ４−ＣＨ３を表す］の化合物。
【請求項１２】
次の式（Ｉａ）又は（ＩＩａ）
【化８】
2004525801.tif 000029
［式中、
Ｘ１、Ｘ２、Ｘ３、Ｘ４、Ｘ５、Ｘ７、Ｘ８、Ｘ９、ｎ及びｍは請求項２に記載した意味を表し、
Ｘ６ａはＣＲ６Ｒ７、ＣＯ、ＣＳ、Ｃ＝ＮＲ１２又はＣ＝ＮＨを表し、
Ｒ６、Ｒ７及びＲ１２は請求項２に記載した意味を表す］の化合物。
【請求項１３】
吸光性化合物として請求項１２記載の式（Ｉａ）又は（ＩＩａ）の化合物を情報層中に含有する光学データ記録媒体。
【発明の詳細な説明】
【技術分野】
【０００１】
本発明は、情報層中に環化可能な吸光性化合物を含有するライトワンス型光学データ記録媒体、並びに光学データ記録媒体の製造方法、その使用並びに新規の環化可能な吸光性化合物に関する。
【０００２】
特別な吸光性物質もしくはこの混合物を使用したライトワンス型光学データ記録媒体は、青色レーザーダイオード、特にＧａＮ又はＳＨＧレーザーダイオード（３６０〜４６０ｎｍ）を用いて作業する高密度で書き込み可能な光学データ記録において使用するために、及び／又は赤色（６３５〜６６０ｎｍ）もしくは赤外線（７８０〜８３０ｎｍ）レーザーダイオードを用いて作業するＤＶＤ−ＲもしくはＣＤ−Ｒディスクにおいて使用するために、並びにポリマー基板、特にポリカーボネート上にスピンコーティング又は蒸着により上記の色素を適用するために特に適している。
【０００３】
ライトワンス型コンパクトディスク（ＣＤ−Ｒ、７８０ｎｍ）は、最近では著しい量的成長を遂げていて、技術的に確立されたシステムである。
【０００４】
次世代の光学データ記録のＤＶＤは急速に市場に導入されている。短波長レーザー放射線（６３５〜６６０ｎｍ）並びに高い開口数ＮＡを使用することにより、記録密度は高めることができる。この書き込み可能なフォーマットは、この場合、ＤＶＤ−Ｒである。
【０００５】
現在、高いレーザー効率を有する青色レーザーダイオード（ＧａＮベース、JP 08191171又は第２高調波発生(Second Harmonie Generation)  ＳＨＧ、JP 09050629）（３６０ｎｍ〜４６０ｎｍ）を利用する光学データ記録フォーマットが開発されている。従って、書き込み可能な光学データ記録はこの世代でも使用される。この書き込み可能な記録密度は、情報面でのレーザースポットの焦点合わせに依存する。このスポットサイズはレーザー波長λ／ＮＡでスケールされる。ＮＡは使用した対物レンズの開口数である。できる限り高い記録密度を達成するために、できる限り小さな波長λを使用するようにしなければならない。現在では半導体レーザーダイオードに基づき３９０ｎｍが可能である。
【０００６】
特許文献では、色素をベースとして書き込み可能な光学データ記録が記載されていて、この光学データ記録はＣＤ−Ｒ及びＤＶＤ−Ｒシステムにも同様に適している（JP-A 11 043 481及びJP-A 10 181 206）。この場合、読み取り信号の高い反射及び高い変調高さ、並びに書き込み時の十分な感度について、ＣＤ−ＲのＩＲ波長７８０ｎｍが色素の吸収ピークの長波長側の脚部にあり、ＤＶＤ−Ｒの赤色波長６３５ｎｍもしくは６５０ｎｍが色素の吸収ピークの短波長側の脚部にあることを実際に使用する。この構想は、JP-A 02557335, JP-A 10058828 , JP-A 06336086, JP-A 02 865 955, WO-A 09 917 284及びUS-A 5 266 699では、短波長側の作業波長は４５０ｎｍの領域に拡張され、かつ吸収ピークの長波長側では赤色及びＩＲ領域に拡張されている。
【０００７】
上記の光学特性の他に、書き込み又は読み出し時の雑音信号をできる限り小さく保つために、吸光性有機物質からなる書き込み可能な情報層はできる限り非晶質の形態を示さなければならない。このため、物質を溶液からスピンコーティングにより適用する際、次に真空中で金属層又は誘電層で被覆する場合に蒸着により及び／又は昇華により適用する際に、吸光性物質の結晶化を抑制するのが特に有利である。
【０００８】
吸光性物質からなる非晶質層は、有利に高い熱形状安定性を示すのが有利である、そうでないと吸光性情報層上にスパッタ又は蒸着によって設けられる有機又は無機材料からなる他の層は拡散によって不明瞭な界面が形成されてしまい、それにより反射に不利な影響を及ぼしてしまうためである。さらに、低すぎる熱形状安定性を示す吸光性物質は、ポリマーのキャリアに対する境界面でそのキャリア内へ拡散し、またも反射に不利な影響を及ぼしかねない。
【０００９】
吸光性物質の高すぎる蒸気圧は、前記した他の層を高真空中でスパッタもしくは蒸着する際に昇華し、それにより所望の層厚が減少してしまいかねない。これは、またも反射に不利に影響を及ぼす。
【００１０】
従って、本発明の課題は、ライトワンス型光学データ記録媒体の情報層中に使用するための高い要求、特に波長領域３６０〜４６０で高密度で書き込み可能な光学データ記録−フォーマットのための高い要求（例えば光り安定性、適切な信号−雑音−比、基板材料上での損傷のない被着等）を満たす適当な化合物を提供することである。
【００１１】
意外にも、環化可能な吸光性化合物が特に良好に前記の要求を満たすことができることが見出された。
【００１２】
従って、本発明は、有利に透明の、場合によりなお保護層で被覆された基板を有し、この基板表面上に光を用いて書き込み可能な情報層、場合により保護層、場合により接着層及び最後にカバー層が設けられていて、青色光、有利にレーザー光、特に有利に３６０〜４６０ｎｍ、殊に３８０〜４４０ｎｍ、殊に有利に３９５〜４１５ｎｍの光を用いて書き込み及び読み出すことができ、前記の情報層は吸光性化合物及び場合により結合剤を含有する光学データ記録媒体において、吸光性化合物が書き込みにおいて熱的に環化して５員、６員又は７員環になる化学的配置を有することを特徴とする、光学データ記録媒体に関する。
【００１３】
この吸光性化合物は化学的配置が熱によって環化することにより、３５０〜４７０ｎｍの範囲内の局所的な吸収極大がシフトするのが有利である。特に、このシフトは２５ｎｍ（Δλｍａｘ）より大きく、特に３５ｎｍより大きく、特に有利に４５ｎｍより大きい。このシフトは浅色化であるのが有利である。
【００１４】
熱による変化は、＜６００℃の温度、特に有利に＜４００℃の温度、さらに有利に＜３００℃、の温度、殊に＜２００℃の温度で行うのが有利である。
【００１５】
同様に、熱による環化は＞１００℃、特に１４０℃、有利に＞１８０℃で初めて行われるのが有利である。
【００１６】
この環化温度Ｔｃｙｃは例えば示差熱分析法（ＤＴＡ）を用いて測定される。これは、有利な発熱性の環化の場合には転位シグナルの最大値に相当する。ＤＴＡ測定時の加熱速度は例えば１分あたり１０℃である。この転位シグナルの半値幅は、この条件下で有利に１０℃より少なく、特に有利に７℃より少なく、さらに特に有利に５℃より小さい。本発明の範囲内で半値幅は、シグナルが底点から最大値までの半分の高さにあるシグナルの幅である。
【００１７】
吸光性化合物は、熱により環化して５員、６員又は７員環になることができる化学的配置を有する化合物を使用するのが有利である。
【００１８】
吸光性化合物として、次の式（Ｉ）又は（ＩＩ）に相当する化合物を使用するのが特に有利である。
【００１９】
【化１】
2004525801.tif 000003
又は
【００２０】
【化２】
2004525801.tif 000004
式中、
Ｘ１はＮＲ１、Ｏ又はＳを表し、
Ｘ２はＣＲ２又はＮを表し、
Ｘ３はＣＲ３又はＮを表し、
Ｘ４はＣＲ４又はＮを表し、
Ｘ５はＣＲ５又はＮを表し、その際、列Ｘ２−Ｘ３−Ｘ４−Ｘ５中には２つのＮ原子は隣り合わない、
Ｘ６はＣＲ６Ｒ７Ｒ８、ＣＲ９＝Ｏ、ＣＲ１０＝Ｓ、ＣＲ１１＝ＮＲ１２又はＣ≡Ｎを表し、
Ｘ７はＣＲ１３Ｒ１４又はＣ＝Ｒ１５を表し、
Ｘ８はＯ、ＮＲ１６、ＣＲ１７Ｒ１８又はＣ＝Ｒ１９を表し、
Ｘ９はＯ、ＮＲ２０、ＣＲ２１Ｒ２２又はＣ＝Ｒ２３を表し、その際、Ｘ８がＯを表す場合、Ｘ９はＯを表さない、
ｎ、ｍは相互に無関係に０又は１を表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ２は、水素、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか、又はＲ１と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の有利に電子供与体の基により置換されていてもよく、Ｒ３は水素、Ｃ１〜Ｃ６−アルキル、Ｃ１〜Ｃ６−アルケニル、Ｃ６〜Ｃ１０−アリール、Ｃ７〜Ｃ１５−アラリール、ヘタリール、Ｃ１〜Ｃ６−アルコキシカルボニル、ホルミル、シアノ、ニトロ、ハロゲンを表すか又はＲ２と一緒になって５員又は６員の芳香族又は部分的に水素化した環の一部を表し、この環は１〜４個のヘテロ原子又はカルボニル基を含有することができかつ／又はベンゼン縮合又はナフタレン縮合していてもよくかつ／又はこの環は非イオン性の基により置換されていてもよく、
Ｒ４は水素、アミノ、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、Ｃ１〜Ｃ６−チオアルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか又はＲ３と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の、有利に電子供与体の基により置換されていてもよく、
Ｒ５は水素又は電子受容体を表し、特にシアノ、ニトロ、−（Ｃ＝Ｒ２４）Ｒ２５、カチオン性の基、例えばアンモニウム又はピリジニウムを表すか、又はＲ４と一緒になって５員又は６員の芳香族又は部分的に水素化された環の一部を表し、この環は４個までヘテロ原子又はカルボニル基を含有していてもよくかつ／又はベンゼン縮合又はナフタレン縮合されていてもよくかつ／又は非イオン性の基により置換されていてもよく、
Ｒ６は水素、ブロモ、クロロ、メトキシ又はエトキシを表し、
Ｒ７は水素、ブロモ、クロロ又は、Ｒ６がメトキシを表す場合にはメトキシを表し、又はＲ６がエトキシを表す場合にはエトキシを表し、
Ｒ８はブロモ、クロロ、ヨード、シアノ、トシレート、トリフレート、Ｃ１〜Ｃ６−アルカノイルオキシ、Ｃ１〜Ｃ６−アルキルチオを表すか、又はＲ７がメトキシを表す場合にはメトキシを表し、Ｒ７がエトキシを表す場合にはエトキシを表し、
Ｒ９、Ｒ１０及びＲ１１は相互に無関係に、Ｃ１〜Ｃ６−アルコキシ、クロロ、ブロモ、ヨード、Ｃ１〜Ｃ６アルカノイルオキシ、Ｃ１〜Ｃ６−アルキルチオ、Ｃ６〜Ｃ１０−アリールオキシ、Ｃ６〜Ｃ１０−アリールカルボニルアミノを表すか、又はこれらの基の１つがＲ５と一緒になって５員又は６員の芳香族又は部分的に水素化された環を表し、この環はカルボニル基又は１〜４個のヘテロ原子を含有していてもよくかつ／又はベンゼン縮合又はナフタレン縮合されていてもよくかつ／又は非イオン性の基により置換されていてもよく、
Ｒ１２は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１３、Ｒ１４、Ｒ１７、Ｒ２１及びＲ２２は相互に無関係に、水素、Ｃ１〜Ｃ３−アルキル、フルオロ、クロロ又はブロモを表し、
Ｒ１５はＯ、Ｓ、＝ＮＲ２６又はＣＲ２７Ｒ２８を表し、
Ｒ１６及びＲ２０は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１９はＯ、Ｓ、＝ＮＲ２９又はＣＲ３０Ｒ３１を表し、
Ｒ２３はＯ、Ｓ、＝ＮＲ３２又はＣＲ３３Ｒ３４を表し、
Ｒ２４はＯ、Ｓ又はＮＲ３５を表し、
Ｒ２５はブロモ、アミノ、Ｎ−Ｃ１〜Ｃ６−アルキルアミノ、ジ−Ｎ−Ｃ１〜Ｃ６−アルキルアミノ、Ｎ−Ｃ１〜Ｃ６−アルキル−Ｎ−Ｃ６〜Ｃ１０−アリールアミノ、Ｃ１〜Ｃ６−アルカノイルオキシ、Ｃ６〜Ｃ１０−アリールオキシ、Ｃ１〜Ｃ６−アルキル、Ｃ１〜Ｃ６−アルコキシ、Ｃ１〜Ｃ６−アルキルチオを表すか又はＸ６と一緒になって５員又は６員環の一部を表し、
Ｒ２６、Ｒ２９、Ｒ３２及びＲ３５は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、及びＲ２７、Ｒ２８、Ｒ３０、Ｒ３１、Ｒ３３及びＲ３４は相互に無関係に、水素、Ｃ１〜Ｃ６−アルキル、Ｃ１〜Ｃ６−アルケニル、Ｃ４〜Ｃ７−シクロアルキル、Ｃ７〜Ｃ１５−アラルキル、アリール又はヘタリールを表し、その際、ヘタリール基は３個までのヘテロ原子を含有することができ、かつアリール基もしくはヘタリール基は３個までの非イオン性の基により置換されていてもよい。
式（Ｉ）の熱による環化生成物は次の式（Ｉａ）に相当し、式ＩＩは次の式（ＩＩａ）に相当し、
【００２１】
【化３】
2004525801.tif 000005
式中、
Ｘ１、Ｘ２、Ｘ３、Ｘ４、Ｘ５、Ｘ７、Ｘ８、Ｘ９、ｎ及びｍは前記した意味を表し、
Ｘ６ａはＣＲ６Ｒ７、ＣＯ、ＣＳ、Ｃ＝ＮＲ１２又はＣ＝ＮＨを表し、
その際、
Ｒ６、Ｒ７及びＲ１２は前記した意味を表す。
【００２２】
式（Ｉａ）並びに式（ＩＩａ）の化合物も同様に本発明の対象である。
【００２３】
非イオン性の基として、例えばＣ１〜Ｃ４−アルキル、Ｃ１〜Ｃ６−アルコキシ、ハロゲン、シアノ、ニトロ、Ｃ１〜Ｃ４−アルコキシカルボニル、Ｃ１〜Ｃ４−アルキルチオ、Ｃ１〜Ｃ４−アルカノイルアミノ、ベンゾイルアミノ、モノ−又はジ−Ｃ１〜Ｃ４−アルキルアミノ、Ｃ１〜Ｃ６−アルカノイルオキシ、１−（１，２，３）−トリアゾール及び２−（１，２，３）−トリアゾールが挙げられる。
【００２４】
電子供与体の基は例えばＣ１〜Ｃ４−アルコキシ、Ｃ６〜Ｃ１０−アリールオキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノである。
【００２５】
ヘタリールとして、例えばピロール、チオフェン、フラン、オキサゾール、イソオキサゾール、イミダゾール、ピラゾール、チアゾール、イソチアゾール、ピリジン、ピリミジン、ピリダジン、ピラジン、１，２，３−トリアゾール、１，２，４−トリアゾール並びにこれらのベンゼン縮合した代表物が挙げられる。
本発明の範囲内でヘタリールはピペリジン、ピロリジン、モルホリン、ピペラジン及びクロマンである。
【００２６】
アルキル基、アルコキシ基、アリール基及び複素環式基は、場合により他の基、例えばアルキル、ハロゲン、ニトロ、シアノ、ＣＯ−ＮＨ２、アルコキシ、トリアルキルシリル、トリアルキルシロキシ、又はフェニルを有することができ、アルキル基及びアルコキシ基は直鎖又は分枝鎖であってもよく、アルキル基は部分的に又は完全にハロゲン化されていてもよく、アルキル基及びアルコキシ基はメトキシ化、エトキシル化又はプロポキシル化又はシリル化されていてもよく、アリール基又は複素環式基に隣接したアルキル及び／又はアルコキシ基は一緒に３員又は４員の架橋を形成することができ、複素環式基はベンゼン縮合されていてもよくかつ／又は４級化されていてもよい。
【００２７】
特に有利な態様の場合には、式Ｉの使用した吸光性化合物は、式（ＩＩＩ）（環化可能な原子団は太字で示してある）に相当するものである。
【００２８】
【化４】
2004525801.tif 000006
式中、
Ｒ４５は水素、ブロモ、クロロ、Ｃ１〜Ｃ４−アルキル、Ｃ１〜Ｃ４−アルコキシ、シアノ、Ｃ１〜Ｃ４−アルコキシカルボニル、モノ−又はジ−Ｃ１〜Ｃ４−アルキルアミノを表し、
Ｒ４６、Ｒ４７、Ｒ４８及びＲ４９は相互に無関係に、水素、メチル、エチル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノを表し、
Ｒ５０は水素、メチル、シアノ、Ｃ１〜Ｃ６−アルコキシカルボニル、ホルミル、ブロモ、クロロを表し、
Ｒ５１は水素、メチル、ブロモ、アミノ、Ｎ−メチルアミノ、ジメチルアミノ、メトキシ、エトキシ、−Ｓ−ＣＨ３を表し、
Ｒ５２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニル、Ｃ１〜Ｃ６−アルカノイルオキシカルボニル又は−ＣＨ２−Ｏ−ＳＯ２−ｐ−Ｃ６Ｈ４−ＣＨ３を表す。
【００２９】
式（ＩＩＩ）の色素が特に有利であり、
その際、
Ｒ４５は水素、メチル、エチル、イソプロピルを表し、
Ｒ４６、Ｒ４９は水素を表し、
Ｒ４７、Ｒ４８は相互に無関係に、水素、Ｃ１〜Ｃ６−アルコキシ、モノ−又はジ−Ｃ１〜Ｃ４−アルキルアミノを表し、
Ｒ５０は水素、メチル、シアノ、Ｃ１〜Ｃ６−アルコキシカルボニルを表し、
Ｒ５１は水素、メチル、アミノ、Ｎ−メチルアミノ、ジメチルアミノ、メトキシ、エトキシを表し、
Ｒ５２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニル、Ｃ１〜Ｃ６−アルカノイルオキシカルボニル、−ＣＨ２−Ｏ−ＳＯ２−ｐ−Ｃ６Ｈ４−ＣＨ３を表す。
【００３０】
次の式（ＩＩＩ）の吸光性化合物がさらに特に有利であり、
その際、
Ｒ４５、Ｒ４６、Ｒ４９は水素を表し、
Ｒ４７、Ｒ４８は相互に無関係に、水素、Ｃ１〜Ｃ３−アルコキシ、モノ−又はジ−Ｃ１〜Ｃ２−アルキルアミノを表し、
Ｒ５０、Ｒ５１は水素を表し、
Ｒ５２はシアノ、Ｃ１〜Ｃ６−アルコキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニルを表す。
【００３１】
式（ＩＩＩ）の熱による環化生成物は次の式（ＩＩＩａ）に相当する、
【００３２】
【化５】
2004525801.tif 000007
式中、基Ｒ４５〜Ｒ５２は前記の意味を表し、かつ
Ｘ６ａはＣ＝ＮＨ、ＣＯ又はＣＨ２を表す。
【００３３】
同様に特別な態様の場合には、式Ｉの使用した吸光性化合物は、次の式（ＩＶ）に相当するようなものである。
【００３４】
【化６】
2004525801.tif 000008
式中、
Ｒ６６は水素、ブロモ、クロロ、Ｃ１〜Ｃ４−アルキル、Ｃ１〜Ｃ６−アルコキシ、シアノ、Ｃ１〜Ｃ４−アルコキシカルボニル、モノ−又はジ−Ｃ１〜Ｃ４−アルキルアミノを表し、
Ｒ６７は水素、Ｃ１〜Ｃ６−アルキル、Ｃ１〜Ｃ６−アルケニル、Ｃ６〜Ｃ１０−アリール、Ｃ７〜Ｃ１５−アラリール、ヘタリール、Ｃ１〜Ｃ６−アルコキシカルボニル、ホルミル、シアノ、ニトロ、ハロゲンを表すか又はＲ６６と一緒になって５員又は６員の芳香族又は部分的に水素化した環の一部を表し、この環は１〜４個のヘテロ原子を含有することができかつ／又はベンゼン縮合又はナフタレン縮合していてもよくかつ／又はこの環は非イオン性の基により置換されていてもよく、
Ｒ６８、Ｒ６９、Ｒ７０及びＲ７１は相互に無関係に、水素、メチル、エチル、イソプロピル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノ、Ｃ1〜Ｃ4−アルカノイルオキシを表すか、又は２つの隣接する基はブタジエン架橋を形成し、
Ｒ７０は付加的に１，２，３−トリアゾル−２−イルを表すことができ、これは４，５−位にベンゼン縮合又はナフタレン縮合されていてもよく、
Ｒ７２はＯ、ＮＨ、Ｎ−Ｃ１〜Ｎ−Ｃ３−アルキル
Ｒ７３はＯ、Ｎ−Ｃ１〜Ｎ−Ｃ６−アルキル、Ｎ−Ｃ６〜Ｃ１０−アリールを表し、
Ｘ６はシアノ、−ＣＨ２−Ｏ−ＳＯ２−ｐ−Ｃ６Ｈ４−ＣＨ３、−ＣＨ２−Ｏ−ＳＯ２−ＣＦ３、Ｃ１〜Ｃ６−アルコキシカルボニル、Ｃ６〜Ｃ１０−アリールオキシカルボニル、Ｃ１〜Ｃ６−アルカノイルオキシカルボニルを表し、及び
Ｒ７５は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよい。
【００３５】
式（ＩＶ）の化合物が特に有利であり、
その際、
Ｒ６６は水素、Ｃ１〜Ｃ４−アルキル、Ｃ１〜Ｃ６−アルコキシ、シアノ、モノ−又はジ−Ｃ１〜Ｃ４−アルキルアミノを表し、
Ｒ６７は水素、Ｃ１〜Ｃ６−アルキル、Ｃ６〜Ｃ１０−アリール、ヘタリール、Ｃ１〜Ｃ６−アルコキシカルボニル、ホルミル、シアノ、ニトロ、ハロゲンを表し、
Ｒ６８、Ｒ７１は水素を表し、
Ｒ６８、Ｒ６９は付加的にブタジエン架橋を形成することができ、
Ｒ６９及びＲ７０は相互に無関係に、水素、メチル、Ｃ１〜Ｃ２−アルコキシ、クロロ、Ｃ１〜Ｃ２−アルコキシカルボニル、モノ−又はジ−Ｃ１〜Ｃ４−アルキルアミノ、Ｃ１〜Ｃ４−アルカノイルオキシを表し、
Ｒ７０は付加的に１，２，３−トリアゾル−２−イルを表すことができ、これは４，５−位にベンゼン縮合又はナフタレン縮合されていてもよく、
Ｒ７２はＯ又はＮＨを表し、
Ｒ７３はＯを表し、
Ｘ６はシアノ、−ＣＨ２−Ｏ−ＳＯ２−ｐ−Ｃ６Ｈ４−ＣＨ３、−ＣＨ２−Ｏ−ＳＯ２−ＣＦ３、Ｃ１〜Ｃ６−アルコキシカルボニル、Ｃ６〜Ｃ１０−アリールオキシカルボニル、Ｃ１〜Ｃ６−アルカノイルオキシカルボニルを表し、及び
Ｒ７５は水素、Ｃ１〜Ｃ６−アルキル、Ｃ５〜Ｃ６−シクロアルキル、Ｃ７〜Ｃ１５−アラルキル、Ｃ１〜Ｃ６−アルコキシカルボニル、アリールを表す。
次の式（ＩＶ）の化合物がさらに特に有利であり、
その際、
Ｒ６６、Ｒ６７、Ｒ６８及びＲ７１は水素を表し、
Ｒ６９及びＲ７０は相互に無関係に、水素、メチル、Ｃ１〜Ｃ２−アルコキシ、クロロ、Ｃ１〜Ｃ２−アルコキシカルボニル、モノ−又はジ−Ｃ１〜Ｃ４−アルキルアミノ、Ｃ１〜Ｃ４−アルカノイルオキシを表し、
Ｒ７２はＯ又はＮＨを表し、
Ｒ７３はＯを表し、
Ｘ６はシアノ、Ｃ１〜Ｃ６−アルコキシカルボニル、Ｃ６〜Ｃ１０−アリールオキシカルボニルを表し、
Ｒ７５は水素、Ｃ１〜Ｃ６−アルキル、Ｃ５〜Ｃ６−シクロアルキル、Ｃ７〜Ｃ１５−アラルキル、Ｃ１〜Ｃ６−アルコキシカルボニル、アリールを表す。
【００３６】
式（ＩＶ）の熱による環化生成物は次の式（ＩＶａ）に相当する、
【００３７】
【化７】
2004525801.tif 000009
式中、
Ｒ６８〜Ｒ７３及びＲ７５は前記した意味を表し、
Ｘ６ａはＣ＝ＮＨ、ＣＯ又はＣＨ２を表す。
【００３８】
特に有利な態様の場合には、使用した熱により環化可能な色素は次の式（Ｖ）であり、
【００３９】
【化８】
2004525801.tif 000010
式中、
Ｘ１はＮＲ１、Ｏ又はＳを表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ８５、Ｒ８６、Ｒ８７、Ｒ８８は相互に無関係に、水素、メチル、エチル、イソプロピル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノ、Ｃ１〜Ｃ４−アルカノイルオキシを表すか、又は２つの隣接する基はブタジエン架橋を形成し、
Ｒ８７は付加的に１，２，３−トリアゾル−２−イルを表すことができ、これは４，５−位にベンゼン縮合又はナフタレン縮合されていてもよく、
Ｒ８９はＯ、ＮＨ、Ｎ−Ｃ１〜Ｎ−Ｃ３−アルキル
Ｒ９０はＯ、Ｎ−Ｃ１〜Ｎ−Ｃ６−アルキル又はＮ−Ｃ６〜Ｃ１０−アリールを表し、
Ｒ９１は水素、シアノ又は（Ｃ＝Ｒ９３）Ｒ９４を表し、
Ｘ６はＣＲ９８Ｒ９９Ｒ１００、ＣＲ１０１＝Ｏ、ＣＲ１０２＝Ｓ、ＣＲ１０３＝ＮＲ１０４又Ｃ≡Ｎは表し、
Ｒ９３はＯ、Ｓ又は＝ＮＲ９５を表し、
Ｒ９４はＣ１〜Ｃ６−アルコキシ、Ｃ１〜Ｃ６−アルキル、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノ、アミノ、Ｎ−Ｃ１〜Ｃ６−アルキルアミノ、ジ−Ｎ−Ｃ１〜Ｃ６−アルキルアミノ、Ｎ−Ｃ１〜Ｃ６−アルキル−Ｎ−Ｃ６〜Ｃ１０−アリールアミノを表し、
Ｒ９５は水素、Ｃ１〜Ｃ６−アルキル、Ｃ１〜Ｃ６−アルケニル、Ｃ４〜Ｃ７−シクロアルキル、Ｃ７〜Ｃ１５−アラルキル、Ｃ１〜Ｃ６−アルコキシカルボニル、アリールを表し、
Ｒ９８は水素、ブロモ、クロロ、メトキシ又はエトキシを表し、
Ｒ９９は水素、ブロモ、クロロ又は、Ｒ９８がメトキシを表す場合にはメトキシを表し、又はＲ９８がエトキシを表す場合にはエトキシを表し、
Ｒ１００はブロモ、クロロ、ヨード、シアノ、トシレート、トリフレート、Ｃ１〜Ｃ６−アルカノイルオキシ、Ｃ１〜Ｃ６−アルキルチオのような脱離基を表すか又はＲ９９がメトキシを表す場合にはメトキシを表し、Ｒ９９がエトキシを表す場合にはエトキシを表し、
Ｒ１０１、Ｒ１０２及びＲ１０３はＣ１〜Ｃ６−アルコキシ、クロロ、ブロモ、ヨード、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノを表し、
Ｒ１０４は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよい。
【００４０】
式（Ｖ）の化合物が特に有利であり、
その際、
Ｘ１はＮＲ１、Ｏ又はＳを表し、
Ｒ１は水素、Ｃ１〜Ｃ６−アルキル、Ｃ５〜Ｃ６−シクロアルキル、Ｃ１〜Ｃ６−アルコキシカルボニル、アリールを表し、
Ｒ８５及びＲ８８は相互に無関係に水素を表すか、又は
Ｒ８５及びＲ８６は付加的にブタジエン架橋を形成することができるか、又は
Ｒ８６及びＲ８７は相互に無関係に、水素、メチル、エチル、イソプロピル、Ｃ１〜Ｃ６−アルコキシ、クロロ、ブロモ、シアノ、ニトロ、Ｃ１〜Ｃ４−アルコキシカルボニル、モノ−又はジ−Ｃ１〜Ｃ４−アルキルアミノ、Ｃ１〜Ｃ４−アルカノイルオキシを表すか、又は
Ｒ８７は付加的に１，２，３−トリアゾル−２−イルを表すことができ、これは４，５−位にベンゼン縮合又はナフタレン縮合されていてもよく、
Ｒ８９はＯ又はＮＨを表し、
Ｒ９０はＯを表し、
Ｒ９１は水素、シアノ又は（Ｃ＝Ｒ９３）Ｒ９４を表し、
Ｘ６はＣＲ９８Ｒ９９Ｒ１００、ＣＲ１０１＝Ｏ、ＣＲ１０２＝Ｓ又Ｃ≡Ｎは表し、
Ｒ９３はＯを表し、
Ｒ９４はＣ１〜Ｃ６−アルコキシ、Ｃ１〜Ｃ６−アルカノイルオキシ、Ｃ６〜Ｃ１０−アリールオキシ、Ｃ６〜Ｃ１０−アリールカルボニルアミノを表し、
Ｒ９８及びＲ９９は水素を表すか、
Ｒ１００は、ブロモ、クロロ、ヨード、シアノ、トシレート、トリフレート、Ｃ１〜Ｃ６−アルカノイルオキシ、Ｃ１〜Ｃ６−アルキルチオのような脱離基を表し、かつ
Ｒ１０１及びＲ１０２は相互に無関係に、Ｃ１〜Ｃ６−アルコキシ、クロロ、ブロモ、ヨード、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノを表す。
【００４１】
式（Ｖ）の化合物がさらに特に有利であり、
その際、
Ｒ１は水素、Ｃ１〜Ｃ６−アルキル、Ｃ５〜Ｃ６−シクロアルキル、Ｃ１〜Ｃ６−アルコキシカルボニル、アリールを表し、
Ｘ１はＮＲ１を表し、
Ｒ８５、Ｒ８８は水素を表し、
Ｒ８６及びＲ８７は相互に無関係に、水素、メチル、Ｃ１〜Ｃ４−アルコキシ、クロロ、Ｃ１〜Ｃ４−アルコキシカルボニル、Ｃ１〜Ｃ４−ジアルキルアミノ、Ｃ１〜Ｃ４−アルカノイルオキシを表し、
Ｒ８９はＯ又はＮＨを表し、
Ｒ９０はＯを表し、
Ｒ９１は水素又はＣ１〜Ｃ４−アルコキシカルボニルを表し、
Ｘ６はＣＲ１０１＝Ｏ又はＣ≡Ｎを表し、
Ｒ１０１はＣ１〜Ｃ６−アルコキシ、Ｃ１〜Ｃ６−アルカノイルオキシ、Ｃ１〜Ｃ６−アルキルチオ、Ｃ６〜Ｃ１０−アリールオキシを表す。
【００４２】
式（Ｖ）の熱による環化生成物は次の式（Ｖａ）に相当する、
【００４３】
【化９】
2004525801.tif 000011
式中、
Ｒ１、Ｒ８５〜Ｒ９１及びＸ１は前記の意味を表し、かつ
Ｘ６ａはＣＲ９８Ｒ９９、ＣＯ、ＣＳ、Ｃ＝ＮＲ１０４又はＣ＝ＮＨを表す。
【００４４】
同様に有利な態様の場合には、式（Ｉ）の使用した吸光性化合物は、次の式（ＩＶ）に相当するようなものである
【００４５】
【化１０】
2004525801.tif 000012
式中、
Ｘ１はＮＲ１を表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１１１は水素、メチル、ブロモ、アミノ、Ｎ−メチルアミノ、ジメチルアミノ、メトキシ、エトキシ、−Ｓ−ＣＨ３を表し、
Ｒ１１２はシアノ、Ｃ１〜Ｃ６−アルコキシカルボニル、Ｃ６〜Ｃ１０−アリールオキシカルボニル、Ｃ１〜Ｃ６−アルカノイルオキシカルボニル、モノ−又はジ−Ｃ１〜Ｃ６−アルキルアミノカルボン酸アミド、モノ−又はジアリールアミノカルボン酸アミド、カルボン酸アミドを表し、
環Ａは５〜９員の部分的に不飽和の、芳香族又は準芳香族の環を表し、この環は１〜４個のヘテロ原子又はカルボニル基を含有することができかつ／又はベンゼン縮合又はナフタレン縮合されていてもよくかつ／又は非イオン性の基により置換されていてもよく、及び
Ｘ６はシアノ、Ｃ１〜Ｃ６−アルコキシカルボニル、Ｃ６〜Ｃ１０−アリールオキシカルボニル又はＣ１〜Ｃ６−アルカノイルオキシカルボニルを表す。
次の式（ＶＩ）の化合物がさらに特に有利であり、
Ｘ１はＮＲ１を表し、
Ｒ１はＣ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１１１は水素、メチル、ブロモ、メトキシ又はエトキシを表し、
Ｒ１１２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、
環Ａは５〜７員の部分的に不飽和の、芳香族又は準芳香族の環を表し、この環は１〜４個のヘテロ原子又はカルボニル基を含有することができかつ／又はベンゼン縮合又はナフタレン縮合されていてもよくかつ／又は非イオン性の基により置換されていてもよく、及びＸ６はシアノ、Ｃ１〜Ｃ６−アルコキシカルボニル、Ｃ６〜Ｃ１０−アリールオキシカルボニルを表す。
式（ＶＩ）の化合物が特に有利であり、
Ｘ１はＮＲ１を表し、
Ｒ１はＣ１〜Ｃ６−アルキル、Ｃ１〜Ｃ６−アルケニル、Ｃ５〜Ｃ７−シクロアルキル、Ｃ７〜Ｃ１５−アラルキル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１１１は水素を表し、
Ｒ１１２はシアノ、Ｃ１〜Ｃ６−アルコキシカルボニル又はＣ６〜Ｃ１０−アリールオキシカルボニルを表し、
環Ａは５〜６員の部分的に不飽和の、芳香族又は準芳香族の環を表し、この環は１〜４個のヘテロ原子又はカルボニル基を含有することができかつ／又はベンゼン縮合又はナフタレン縮合されていてもよくかつ／又は非イオン性の基により置換されていてもよく、及びＸ６はシアノ、Ｃ１〜Ｃ６−アルコキシカルボニル、Ｃ６〜Ｃ１０−アリールオキシカルボニルを表す。
【００４６】
式（ＶＩ）の熱による環化生成物は次の式（ＶＩａ）に相当する、
【００４７】
【化１１】
2004525801.tif 000013
式中、
基Ｘ１、Ｒ１１１及びＲ１１２は前記の意味を表し、かつ
Ｘ６ａはＣ＝ＮＨ又はＣ＝Ｏを表す。
【００４８】
例えば、情報層の物理特性の最適化のために、式（Ｉ）の化合物の混合物を使用することもできる。
【００４９】
青色レーザ光を用いて書き込み及び読み出しする、本発明によるライトワンス型光学データ記録媒体のために、吸収極大λｍａｘが３５０〜４７０ｎｍの範囲内にあり、かつ環化温度Ｔｃｙｃより高くで閉環した形に変換されような吸光性化合物が有利である。
【００５０】
少なくとも１００℃、特に有利に１４０℃以上の、殊に１８０℃以上の環化温度Ｔｃｙｃを示す吸光性化合物が有利である。
【００５１】
熱的な環化による吸収極大の誘導されたシフトΔλｍａｘは２５ｎｍ以上、有利に≧３５ｎｍ、特に≧４５ｎｍであるような色素が有利である。有利に浅色シフトが行われる場合に、Δλｍａｘは負である。本発明の範囲内で吸収極大は３５０〜４７０ｎｍの範囲内の局所的最大値であり、これは必然的に１９０〜８００ｎｍの範囲内のＵＶ／ＶＩＳ−スペクトルの絶対的最大値ではない。
【００５２】
この吸光性化合物は吸収極大λｍａｘでモル吸光計数ε＞２００００  ｌ／ｍｏｌ  ｃｍ、有利に＞３００００  ｌ／ｍｏｌ  ｃｍ、特に有利に＞４００００  ｌ／ｍｏｌ  ｃｍ、殊に有利に＞５００００  ｌ／ｍｏｌ  ｃｍを示す。
【００５３】
この吸収スペクトルは例えば溶液中で測定される。
熱により６員環に環化する式（Ｉ）の化合物は、部分的に例えばArch. Pharm. 1987, 320, 577-581から公知である。
【００５４】
特に式（Ｉ）の書き込まれる吸光性化合物は、書き込みしていない状態で光学データ記録媒体の十分に高い反射率（＞１０％）を保証し、並びにフォーカスされた光で点状に照射した際に、光の波長が３６０〜４６０ｎｍの範囲内にある場合に、情報層の熱的変性のために十分に高い吸収を保証する。データ記録媒体上での書き込まれた箇所と書き込まれていない箇所との間のコントラストは、振幅の反射率の変化によって実現され、並びに入射光の相は情報層の熱分解後に変化した光学特性によって実現される。
【００５５】
この吸光性化合物は光学データ記録媒体上に有利にスピンコーティングにより塗布される。この化合物は相互に混合できるか又は類似するスペクトル特性を示す他の色素と混合することができる。この情報層は、吸光性化合物の他に添加物、例えば結合剤、湿潤剤、安定剤、希釈剤及び増感剤並びに他の成分を含有することができる。
【００５６】
この光学データ記録媒体は、情報層の他に他の層、例えば金属層、誘電層並びに保護層を有していることができる。金属層及び誘電層及び／又は１つ又は複数の保護層は、特に反射率の調整及び熱調整のために用いられる。金属はレーザー波長に応じて金、銀、アルミニウム等である。誘電層は例えば二酸化ケイ素及び窒化ケイ素である。保護層は、例えば光硬化性の、塗料、（感圧性の）接着層及び保護シートである。
【００５７】
感圧接着層は主にアクリル接着剤からなる。特許JP-A 11-273147に開示されたNitto Denko DA-8320又はDA-8310は、例えばこの目的のために使用することができる。
【００５８】
この光学データ記録媒体は例えば次の層構造を示す（図４参照）：透明な基板（１）、場合による保護層（２）、情報層（３）、場合による保護層（４）、場合による接着層（５）、カバー層（６）。
【００５９】
次の光学データ記録媒体の構造が有利である：
−  有利に透明な基板（１）を有し、この表面上に光で書き込み可能な少なくとも１つの情報層（３）（これは光で、有利にレーザー光で書き込むことができる）、場合による保護層（４）、場合による接着層（５）、及び透明なカバー層（６）が設けられている。
【００６０】
−  有利に透明な基板（１）を有し、この表面上に保護層（２）、光、有利にレーザー光で書き込み可能な少なくとも１つの情報層（３）、場合による接着層（５）、及び透明なカバー層（６）が設けられている。
【００６１】
−  有利に透明な基板（１）を有し、この表面上に保護層（２）、光、有利にレーザー光で書き込み可能な少なくとも１つの情報層（３）、場合による保護層（４）、場合による接着層（５）、及び透明なカバー層（６）が設けられている。
【００６２】
−  有利に透明な基板（１）を有し、この表面上に、光、有利にレーザー光で書き込み可能な少なくとも１つの情報層（３）、場合による接着層（５）、及び透明なカバー層（６）が設けられている。
【００６３】
本発明は青色光で、特にレーザー光で書き込み可能な本発明による光学データ記録媒体に関する。
【００６４】
次の実施例は本発明の対象を明確にする。
【００６５】
実施例
実施例１
６，７−ジメトキシ−３，４−ジヒドロ−１−メチルイソキノリン４．０ｇの乾燥メタノール中の溶液に、３０分間でエトキシメチレンシアン酢酸エチルエステル３．３ｇを添加した。この混合物を２５℃で３時間、及び４０℃で３時間撹拌した。生じた沈殿物を吸引濾過し、冷たいメタノールで後洗浄した。次の式（１）のオレンジ色の粉末３．０ｇ（理論値の５２％）が得られた
【００６６】
【化１２】
2004525801.tif 000014
環化温度Ｔｃｙｃ：１２３℃（ＤＴＡで測定、上記参照。このことは他の実施例にも通用する）
λｍａｘ（メタノール）＝４４７ｎｍ
ε＝４７５６０  ｌ／ｍｏｌ  ｃｍ
可溶性：ＴＦＰ（２，２，３，３−テトラフルオロプロパノール）中で＞２％
環化後の吸収シフト：Δλｍａｘ＝−４９ｎｍ
ガラス状の皮膜。
【００６７】
室温でこの色素の２，２，３，３−テトラフルオロプロパノールの２質量％溶液を製造した。この溶液を石英ガラス−基板上にスピンコーティングで塗布した。生じた色素の皮膜厚は約１５０ｎｍであった。この試料をヘリウム流中で３Ｋ／ｍｉｎの平均加熱速度を用いて５０℃〜１３３℃まで加熱し、引き続き１．４Ｋ／ｍｉｎの平均冷却速度で８１℃に冷却した。加熱期及び冷却期の間に、波長領域２００ｎｍ〜１７００ｎｍの透過スペクトルは試料により吸収された。透過スペクトルは温度に依存するため、環化反応による光学特性の変化を観察することができた。図１は前記した温度サイクルの開始時から完了時までの透過スペクトルを示す。
【００６８】
明らかに４５０ｎｍの領域の吸収帯は実際に完全に消失し、吸収特性の変化が生じ、これは、例えば適当なパルス時間及びパルスエネルギーを有するレーザ放射線が色素層を１３３℃より高く加熱する場合に、４００〜５００ｎｍの波長領域において光学的記録のため及びデータの再生のために利用することができる。さらに、この波長にわたって屈折率の分散も生じる。これは特に吸収帯の端部で、無色の有機材料にとって通常の範囲内である１．４〜１．６よりも低い屈折率（短波長側）又は高い屈折率（長波長側）に誘導する。４０５ｎｍでは、例えばこの色素の屈折率は温度サイクルの開始時に１．１７であり、５１５ｎｍでは２．１７ｎｍである。温度サイクル後に、吸収帯が実際に完全に消失している場合には、この脱色された色素は可視スペクトル中で１．４〜１．６の範囲内の屈折率を示す。屈折率のこの変化は、例えば適当なパルス時間及びパルスエネルギーを示すレーザー放射線が色素層を１３３℃より高く加熱する場合に、同様にデータの光学的記録及び再現のために利用することができる。屈折率及び／又は吸収の変化は、透明な基板（ガラス又はポリマー）上の薄い皮膜の反射特性及び／又は透過特性を変化させ、従ってフォーカスされたパルスレーザー放射線を用いて書き込まれた標識上をレーザ放射線によってスキャンし、反射された及び／又は透過された光量の変化に変換することができる。この皮膜厚は有利に１０ｎｍ〜２０００ｎｍの範囲内にある。
【００６９】
図２及び図３は例えば温度サイクルの間の４０５ｎｍでの前記の試料の透過率の変化を示す。図２は温度に関する透過率変化を表し、図３は時間に関する透過率変化を表す。閉環反応は極めて狭い温度領域及び時間領域で進行し、従って高速でかつ低い縁部不鮮鋭度で、試料上をスキャンするフォーカスされたパルスレーザー放射線でデータを書き込むことに適していることは明らかである。このレーザー波長は前記の理由から有利に３６０ｎｍ〜６００ｎｍの範囲内で、特に有利に３８０ｎｍ〜５５０ｎｍの範囲内にある。
【００７０】
実施例２
ｐ−ｔ−ブチルアニリン４ｇと（Ｅ）−４−（２−ジメチルアミノエテニル）−２−オキソ−１，２−ジヒドロ−キノリン−３−カルボニトリル３ｇとを酢酸１５ｍｌ中に注ぎ、６０℃で６時間撹拌した。固形物を吸引濾過し、酢酸から再結晶させた。オレンジ色の粉末（２）３．９０ｇ（９０％）が得られた：
【００７１】
【化１３】
2004525801.tif 000015
環化温度Ｔｃｙｃ：１４１℃
λｍａｘ（ＤＭＦ）＝４６４ｎｍ
ε＝３０６２０  ｌ／ｍｏｌ  ｃｍ
可溶性：ＴＦＰ（２，２，３，３−テトラフルオロプロパノール）中で１％
環化後の吸収シフト：Δλｍａｘ  ＝  ＞｜１００｜ｎｍ（褐色に変色しながら転位した生成物は分解する；従って３６０〜５６０ｎｍの範囲内の局所的最大値は検出できない）
ガラス状の皮膜。
【００７２】
実施例３
４−クロロ−７−エチル−３−（２′−メトキシカルボニル）ビニルクマリン１０．０ｇのエタノール中の懸濁液に、イソプロピルアミン６．８ｇを添加し、６時間加熱還流した。この溶液から冷却時に固体が分離し、この固体をトルエン／メタノールでクロマトグラフィーにより精製した。次の式（３）の淡黄色粉末７．３ｇ（理論値の６７％）が得られた：
【００７３】
【化１４】
2004525801.tif 000016
環化温度Ｔｃｙｃ：２０６℃
λｍａｘ（メタノール）＝３５９ｎｍ
ε＝２０７００  ｌ／ｍｏｌ  ｃｍ
可溶性：ＴＦＰ（２，２，３，３−テトラフルオロプロパノール）中で１％
環化後の吸収シフト：Δλｍａｘ＝−２０ｎｍ
ガラス状の皮膜。
【００７４】
実施例４
シクロペンチル−Ｎ−ブチルイミン３ｇのメタノール１０ｍｌ中の溶液に、２５℃で３０分間に、エトキシメチレン−シアン酢酸エチルエステル３．７ｇのメタノール１０ｍｌ中の溶液を添加した。約１時間後にオレンジ−黄色の沈殿物が生じ、この沈殿物を濾別し、石油エーテルで洗浄した。収量：４．２ｇ（７７％）色素（４）：
【００７５】
【化１５】
2004525801.tif 000017
環化温度Ｔｃｙｃ：１９８℃
λｍａｘ（メタノール）＝４４１ｎｍ
ε＝３６９１０  ｌ／ｍｏｌ  ｃｍ
可溶性：ＴＦＰ（２，２，３，３−テトラフルオロプロパノール）中で＞２％
環化後の吸収シフト：Δλｍａｘ＝−７２ｎｍ
ガラス状の皮膜。
【００７６】
同様に、熱により環化して５〜７員環になる適当な色素を次の表にまとめた：
【００７７】
【表１】
2004525801.tif 000018
式（ＩＩＩ）の化合物の例
【００７８】
【表２】
2004525801.tif 000019
式（ＩＶ）の化合物の例
*  褐色に変色して転位した生成物は分解した、局所的最大値は３６０〜５６０ｎｍの範囲内で検出できなかった。
【００７９】
【表３】
2004525801.tif 000020
式（Ｖ）の化合物の例
【００８０】
【表４】
2004525801.tif 000021
式（ＶＩ）の化合物の例
【図面の簡単な説明】
【００８１】
【図１】温度サイクルの開始時から完了時までの透過スペクトルをグラフで示す図
【図２】温度に関する透過率変化をグラフで示す図
【図３】時間に関する透過率変化をグラフで示す図
【図４】光学データ記録媒体の層構造を示す図
【図１】
2004525801.tif 000030
【図２】
2004525801.tif 000031
【図３】
2004525801.tif 000032
【図４】
2004525801.tif 000033
【国際公開パンフレット】
2004525801.tif 000034
2004525801.tif 000035
2004525801.tif 000036
2004525801.tif 000037
2004525801.tif 000038
2004525801.tif 000039
2004525801.tif 000040
2004525801.tif 000041
2004525801.tif 000042
2004525801.tif 000043
2004525801.tif 000044
2004525801.tif 000045
2004525801.tif 000046
2004525801.tif 000047
2004525801.tif 000048
2004525801.tif 000049
2004525801.tif 000050
2004525801.tif 000051
2004525801.tif 000052
2004525801.tif 000053
2004525801.tif 000054
2004525801.tif 000055
2004525801.tif 000056
2004525801.tif 000057
2004525801.tif 000058
2004525801.tif 000059
2004525801.tif 000060
2004525801.tif 000061
2004525801.tif 000062
2004525801.tif 000063
2004525801.tif 000064
2004525801.tif 000065
2004525801.tif 000066
2004525801.tif 000067
2004525801.tif 000068
2004525801.tif 000069
2004525801.tif 000070
2004525801.tif 000071
2004525801.tif 000072
2004525801.tif 000073
2004525801.tif 000074
2004525801.tif 000075
2004525801.tif 000076
2004525801.tif 000077
2004525801.tif 000078
2004525801.tif 000079
2004525801.tif 000080
2004525801.tif 000081
2004525801.tif 000082
2004525801.tif 000083
2004525801.tif 000084
2004525801.tif 000085
2004525801.tif 000086
2004525801.tif 000087
【国際調査報告】
2004525801.tif 000088
2004525801.tif 000089
2004525801.tif 000090
2004525801.tif 000091
2004525801.tif 000092
2004525801.tif 000093
2004525801.tif 000094
2004525801.tif 000095